Катализатор аддитивной вулканизации винилсодержащих полидиметилсилоксановых каучуков и способ его получения

2
3
2
1. Способ получения катализатора аддитивной вулканизации винилсодержащих полидиметилсилоксановых каучуков, заключающийся в том, что в качестве компонентов берут гексахлороплатинат водорода, 1,3-дивинил-1,1,3,3-тетраметилдисилоксан и гидрокарбонат натрия, отличающийся тем, что гексахлороплатинат водорода помещают в круглодонную трехгорлую колбу, оснащенную системой подачи азота, и добавляют 1,3-дивинил-1,1,3,3-тетраметилдисилоксан, после чего смесь продувают азотом, проводят трехкратный цикл вакуумирования - подачи азота и проводят нагревание при температуре 57°С при постоянном перемешивании, после добавляют гидрокарбонат натрия и нагревают при 58°С для нейтрализации полученного раствора, смесь фильтруют на нутч-фильтре и получают раствор комплекса платины вида Pt(dvtms) (dvtms - 1,3-дивинил-1,1,3,3-тетраметилдисилоксан), далее, в токе азота проводят смешение раствора, полученного в ходе 1 этапа синтеза с раствором фосфина в толуоле или ксилоле из ряда (RPR', где R - циклогексил, фенил, трет-бутил-, изопропил, метил; R' - 2'-(N,N-диметиламино)бифенил, 2-2',4',6'-трис(изопропил)бифенил, 2',6'-ди(метокси)бифенил, о-бифенил в 12 мл толуола, полученный раствор тщательно перемешивают и выдерживают при комнатной температуре в течение 24 ч.
2. Катализатор, полученный способом по п. 1, состав которого включает комплекс платины(0) с 1,3-дивинил-1,1,3,3-тетраметилдисилоксаном и диалкилбиарилфосфином формулой [LPt(dvtms)], где L представляет собой лиганд из ряда - 2-дициклогексилфосфино-2',4',6'-триизопропилбифенил, 2-ди-трет-бутилфосфино-2',4',6'-триизопропилбифенил, 2-(ди-трет-бутилфосфино)бифенил, 2-(дициклогексилфосфино)бифенил, 2-дициклогексилфосфино-2',6'-диметоксибифенил, 2-дициклогексилфосфино-2'-(N,N-диметиламино)бифенил.